질소 분위기 하 , N 1 -( 2 , 3 - 디 클로로 페닐 ) - N 1 , N 3 , N 3 - 트리 페닐 벤젠 - 1 , 3 - 디아민 ( 15 . 0 g ) , 디 ( [ 1 , 1 '- 비페닐 ] - 4 - 일 ) 아민 ( 10 . 0 g ) , Pd - 132 ( 0 . 2 g ) , NaOtBu ( 4 . 5 g ) 및 자일렌 ( 70 ㎖) 이 들어간 플라스크 를 120 ℃ 에서 1 시간 가열 교반 하 였 다 . 반응 액 을 실온 까지 냉각 시킨 후 , 물 및 톨루엔 을 첨가 하 여 분액 하 였 다 . 이어서 , 실리카 겔 쇼트 패스 칼럼 ( 용리 액 : 톨루엔 ) 으로 정제 하 였 다 . 얻 어 진 유상물 ( 油狀 物 ) 을 아세트산에틸 / 헵탄 혼합 용매 로 재침전 시킴 으로써 , N 1 , N 1 - 디 ( [ 1 , 1 '- 비페닐 ] - 4 - 일 ) - 2 - 클로로 - N 3 -( 3 -( 디페닐 아미노 ) 페닐 ) - N 3 - 페닐 벤젠 - 1 , 3 - 디아민 ( 18 . 5 g ) 을 얻 었 다 .